"下記のA成分とともに、下記のB~D成分を含有することを特徴とするポリ乳酸樹脂組成物。Aポリ乳酸。Bポリオールおよびポリオール脱水縮合物の少なくとも一つと、エチレンオキサイドを主体とするアルキレンオキサイドと、炭素数12~24の脂肪酸との反応生成物。C脂肪酸アミド。Dシリカ化合物。上記B成分である反応生成物が、オキシエチレン基を20~95重量含有する請求項1記載のポリ乳酸樹脂組成物。上記B成分の反応生成物の材料であるポリオールが、グリセリン、エリスリトール、ペンタエリスリトール、キシリトール、ソルビトール、マンニトール、ガラクチトールおよびマルチトールからなる群から選ばれた少なくとも一つである、請求項1または2記載のポリ乳酸樹脂組成物。上記C成分である脂肪酸アミドが、水酸基を有する炭素数8~24の脂肪酸と、アミノ基を2つ有する化合物とを反応させてなるビスアミド化合物である請求項1~3のいずれか一項に記載のポリ乳酸樹脂組成物。上記B成分の含有量が、上記A成分100重量部に対して2~15重量部の範囲である請求項1~4のいずれか一項に記載のポリ乳酸樹脂組成物。上記C成分の含有量が、上記A成分100重量部に対して0.1~0.7重量部の範囲である請求項1~5のいずれか一項に記載のポリ乳酸樹脂組成物。シリカSiO2成分の含有量が、上記A成分100重量部に対して0.01~2重量部の範囲である請求項1~6のいずれか一項に記載のポリ乳酸樹脂組成物。請求項1~7のいずれか一項に記載のポリ乳酸樹脂組成物からなることを特徴とする樹脂成形体。しかしながら、上記特許文献1に開示の樹脂組成物は、耐熱性が低く、使用可能な用途はごく限られたものである。しかも、上記樹脂組成物は、金型成形の際に成形時間を長くとらないと、その成形品を脱型する際に変形を生じやすいことから、金型成形時の生産性が悪いという問題もある。一方、上記特許文献2に開示の樹脂組成物は、耐衝撃性がやや改善されているものの、水やアルコールに対して溶出しやすく、耐衝撃性および耐溶出性に優れた成形品を得ることができない。さらに、上記樹脂組成物は、金型成形時の生産性も充分ではないことから、未だ改善の余地がある。本発明は、このような事情に鑑みなされたもので、耐衝撃性、耐溶出性、耐熱性に優れるとともに、金型成形時の生産性に対して優れるポリ乳酸樹脂組成物およびその樹脂成形体の提供を、その目的とする。上記の目的を達成するために、本発明は、下記のA成分とともに、下記のB~D成分を含有するポリ乳酸樹脂組成物を第一の要旨とする。Aポリ乳酸。Bポリオールおよびポリオール脱水縮合物の少なくとも一つと、エチレンオキサイドを主体とするアルキレンオキサイドと、炭素数12~24の脂肪酸との反応生成物。C脂肪酸アミド。Dシリカ化合物。また、本発明は、上記第一の要旨のポリ乳酸樹脂組成物からなる樹脂成形体を第二の要旨とする。すなわち、本発明者らは、耐衝撃性、耐溶出性、耐熱性に優れるとともに、金型成形時の生産性に対して優れるポリ乳酸樹脂組成物を得るため、鋭意研究を重ねた。その結果、ポリ乳酸をポリマーとする樹脂組成物中に、可塑剤として特定の反応生成物、すなわち、ポリオールおよびポリオール脱水縮合物の少なくとも一つと,エチレンオキサイドを主体とするアルキレンオキサイドと,炭素数12~24の脂肪酸との反応生成物B成分を配合し、結晶核剤として、脂肪酸アミドC成分を配合し、さらに、耐衝撃性等をより高めるためシリカ化合物D成分を配合すると、所期の目的が達成できることを本発明者らは見いだし、本発明に到達した。このように、本発明のポリ乳酸樹脂組成物は、ポリ乳酸A成分とともに、ポリオールおよびポリオール脱水縮合物の少なくとも一つと,エチレンオキサイドを主体とするアルキレンオキサイドと,炭素数12~24の脂肪酸との反応生成物B成分と、脂肪酸アミドC成分と、シリカ化合物D成分とを含有する。したがって、耐衝撃性、耐溶出性、耐熱性に優れるとともに、金型成形時の生産性に対して優れた効果を発揮する脱型時の変形を生じさせずに、短時間で効率よく樹脂成形体を得ることができる。また、耐熱性等に優れることから、例えば輸送時における高温対策が不要であるといった効果も奏する。特に、上記B成分である反応生成物が、オキシエチレン基を特定の範囲で含有すると、本発明のポリ乳酸樹脂組成物およびその樹脂成形体は、透明性、成形時の生産性等に優れるようになる。さらに、上記B成分の反応生成物の材料であるポリオールが、グリセリン、エリスリトール、ペンタエリスリトール、キシリトール、ソルビトール、マンニトール、ガラクチトール、マルチトールといった特定のポリオールであると、本発明のポリ乳酸樹脂組成物およびその樹脂成形体は、より耐衝撃性等に優れるようになる。また、上記C成分である脂肪酸アミドが、水酸基を有する炭素数8~24の脂肪酸と、アミノ基を2つ有する化合物とを反応させてなるビスアミド化合物であると、本発明のポリ乳酸樹脂組成物およびその樹脂成形体は、より透明性等に優れるようになる。また、上記B成分である反応生成物の含有量が特定の範囲であると、本発明のポリ乳酸樹脂組成物およびその樹脂成形体は、より耐衝撃性等に優れるようになる。さらに、上記C成分である脂肪酸アミドの含有量が特定の範囲であると、本発明のポリ乳酸樹脂組成物およびその樹脂成形体は、より成形時の生産性等に優れるようになる。また、シリカSiO2成分D成分中のものの含有量が特定の範囲であると、本発明のポリ乳酸樹脂組成物およびその樹脂成形体は、より耐衝撃性,結晶化速度等に優れるようになる。つぎに、本発明を実施するための形態について具体的に説明するが、本発明はこれらに限定されるものではない。本発明のポリ乳酸樹脂組成物は、先に述べたように、ポリ乳酸A成分とともに、ポリオールおよびポリオール脱水縮合物の少なくとも一つと,エチレンオキサイドを主体とするアルキレンオキサイドと,炭素数12~24の脂肪酸との反応生成物B成分と、脂肪酸アミドC成分と、シリカ化合物D成分とを含有するものである。本発明のポリ乳酸樹脂組成物において、上記B成分の反応生成物は、通常、可塑剤としての作用を有し、上記C成分の脂肪酸アミドは、結晶核剤としての作用を有する。なお、本発明のポリ乳酸樹脂組成物は、上記各成分に加え、必要に応じ、他の樹脂、他の無機充填剤、加水分解抑制剤、耐衝撃性向上剤、酸化防止剤等を含有することができる。以下、これらについて説明する。ポリ乳酸本発明のポリ乳酸樹脂組成物における上記ポリ乳酸A成分は、原料モノマーとして乳酸のみを縮重合させて得られるポリ乳酸、あるいは、原料モノマーとして乳酸成分と乳酸以外のヒドロキシカルボン酸成分以下、単に、ヒドロキシカルボン酸成分ともいうとを縮重合させて得られるポリ乳酸の両方をあらわす。乳酸には、L-乳酸L体、D-乳酸D体の光学異性体が存在する。本発明では、乳酸成分として、いずれかの光学異性体のみ、または双方を含有してもよいが、ポリ乳酸樹脂組成物の可撓性と、剛性及び耐熱性との両立、ならびに成形時の生産性の観点から、いずれかの光学異性体を主成分とする光学純度が高い乳酸を用いることが好ましい。なお、本明細書において主成分とは、乳酸成分中の含有量が80モル以上である成分のことをいう。乳酸成分のみを縮重合させる場合の乳酸成分におけるL体又はD体の含有量、すなわち、前記異性体のうちいずれか多い方の含有量は、上記の観点から、95.0モル以上であることが好ましく、98モル以上であることがさらに好ましい。乳酸成分とヒドロキシカルボン酸成分とを縮重合させる場合の乳酸成分におけるL体又はD体の含有量、すなわち、前記異性体のうちいずれか多い方の含有量は、上記の観点から、95.0モル以上であることが好ましく、98モル以上であることがさらに好ましい。また、上記ポリ乳酸には、乳酸としてD体のみを縮重合させたもの、乳酸としてL体のみを縮重合させたもの、D体とL体とを共重合体させたものの他、主成分がL体のポリ乳酸と主成分がD体のポリ乳酸とを任意の割合でブレンドしたものを用いても良い。一方、乳酸以外のヒドロキシカルボン酸成分としては、グリコール酸、ヒドロキシ酪酸、ヒドロキシ吉草酸、ヒドロキシペンタン酸、ヒドロキシカプロン酸、ヒドロキシヘプタン酸等のヒドロキシカルボン酸化合物があげられ、これらは単独でもしくは二種以上併せて用いられる。なかでも、グリコール酸、ヒドロキシカプロン酸が好ましい。また、本発明においては、上記乳酸及びヒドロキシカルボン酸化合物の二量体が、それぞれの成分に含有されてもよい。乳酸の二量体としては、例えば、乳酸の環状二量体であるラクチドが用いられ、ヒドロキシカルボン酸化合物の二量体としては、例えば、グリコール酸の環状二量体であるグリコリドが用いられる。なお、ラクチドにはL-乳酸の環状二量体であるL-ラクチド、D-乳酸の環状二量体であるD-ラクチド、D-乳酸とL-乳酸とが環状二量化したメソ-ラクチド、及びD-ラクチドとL-ラクチドとのラセミ混合物であるDL-ラクチドがあり、本発明ではいずれのラクチドも用いることができるが、ポリ乳酸樹脂組成物の可撓性及び剛性、ならびにポリ乳酸樹脂の成形時の生産性の観点から、D-ラクチド及びL-ラクチドが好ましい。なお、乳酸の二量体は、乳酸成分のみを縮重合させる場合、及び乳酸成分とヒドロキシカルボン酸成分とを縮重合させる場合のいずれの場合の乳酸成分に含有されていてもよい。乳酸成分のみの縮重合反応、及び、乳酸成分とヒドロキシカルボン酸成分との縮重合反応は、特に限定はなく、公知の方法を用いて行うことができる。また、本発明におけるポリ乳酸の重量平均分子量は、通常10000~400000の範囲であり、50000~400000の範囲であることが好ましく、より好ましくは、重量平均分子量が100000~300000の範囲である。すなわち、ポリ乳酸の重量平均分子量が上記範囲未満であると、樹脂成形体の機械的物性が低く、逆に、ポリ乳酸の重量平均分子量が上記範囲を超えると、成形時の流動性に劣るようになるからである。なお、ポリ乳酸の重量平均分子量は、ゲルパーミエーションクロマトグラフGPCを用い、溶媒にクロロホルム、カラムに東ソー社製高温SECカラムGMHHR-Hシリーズ、流量1.0mL/min、カラム温度40°C、検出器に示差屈折率検出器RI、リファレンスとして既知の分子量を有するスチレンを用いて換算して求めることができる。可塑剤本発明のポリ乳酸樹脂組成物における可塑剤には、ポリオールおよびポリオール脱水縮合物の少なくとも一つと、エチレンオキサイドを主体とするアルキレンオキサイドと、炭素数12~24の脂肪酸との反応生成物B成分が用いられる。上記エチレンオキサイドを主体とするアルキレンオキサイドとは、アルキレンオキサイドの過半がエチレンオキサイドであることを示し、アルキレンオキサイドの全てがエチレンオキサイドであるものをも含む趣旨である。なお、上記アルキレンオキサイドとしてエチレンオキサイド以外のものをエチレンオキサイドと併用する場合、例えば、プロピレンオキサイド、ブチレンオキサイド、イソブチレンオキサイド等が併用される。また、上記B成分の反応生成物の材料であるポリオールとしては、特に限定はないが、耐衝撃性等の観点から、好ましくは、グリセリン、エリスリトール、ペンタエリスリトール、キシリトール、ソルビトール、マンニトール、ガラクチトール、マルチトール等が用いられる。上記反応生成物B成分の製造方法としては、例えば、ポリオール及びポリオール脱水縮合物と脂肪酸を加熱下で反応させポリオール及びポリオール脱水縮合物のエステル化を行い、さらに加熱下、オートクレーブ中でエチレンオキサイドを付加反応させて、上記反応生成物B成分を得る方法があげられる。また、ポリオール及びポリオール脱水縮合物にエチレンオキサイドを付加させた後、脂肪酸を反応させても良い。その他、脂肪酸と炭素数の短い1価のアルコールメタノール、エタノールであらかじめ脂肪酸エステルを合成し、ポリオール及びポリオール脱水縮合物とエステル交換反応を行い、上記方法と同様にエチレンオキサイドを付加させて上記反応生成物B成分を得る方法等もある。このようにして得られる上記反応生成物B成分は、本発明のポリ乳酸樹脂組成物において、単独でもしくは二種以上併せて用いられる。そして、本発明のポリ乳酸樹脂組成物における耐衝撃性に優れる観点から、上記反応生成物B成分中のオキシエチレン基の含有量割合は、20~95重量が好ましく、より好ましくは30~95重量である。また、上記反応生成物B成分は、ポリオール及びポリオール脱水縮合物の水酸基が全て脂肪酸によってエステル化された飽和エステル、あるいは水酸基の一部がエステル化された部分エステルのいずれでも良い。また、耐衝撃性の観点から、上記反応生成物B成分が、分子内にエステル基を平均で2超過2より大9以下有することが好ましく、2.5超過2.5より大6以下有することがより好ましい。本発明のポリ乳酸樹脂組成物における耐衝撃性、水およびアルコール系溶媒に対する耐溶出性に優れる観点から、上記反応生成物B成分の合成には炭素数12~24の脂肪酸が用いられ、好ましくは炭素数14~24の脂肪酸が用いられる。すなわち、上記脂肪酸における炭素数が上記範囲未満であると、所望の耐衝撃性が得難く、さらに、水、アルコール系溶媒への溶出量が多くなる。逆に上記脂肪酸における炭素数が上記範囲を超えると、相溶性が悪く透明性が劣るからである。なお、上記脂肪酸は飽和または不飽和のいずれに該当するものを用いてもよく、さらにそれらを併用しても良い。また、油脂類から変換した脂肪酸の混合物であってもよく、その場合は、平均炭素数が上記範囲のものが用いられる。そして、上記反応生成物B成分として、具体的には、ポリオキシエチレングリセリンラウレート、ポリオキシエチレングリセリンココエート、ポリオキシエチレングリセリンミリスチレート、ポリオキシエチレングリセリンパルミテート、ポリオキシエチレングリセリンリノレート、ポリオキシエチレングリセリンステアレート、ポリオキシエチレングリセリンイソステアレート、ポリオキシエチレングリセリン-12-ヒドロキシステアレート、ポリオキシエチレングリセリンオレエート、ポリオキシエチレングリセリンエイコサネート、ポリオキシエチレングリセリンベヘナート、ポリオキシエチレングリセリンリグノセラート、ポリオキシエチレンエリスリトールラウレート、ポリオキシエチレンエリスリトールココエート、ポリオキシエチレンエリスリトールミリスチレート、ポリオキシエチレンエリスリト-ルパルミテート、ポリオキシエチレンエリスリトールリノレート、ポリオキシエチレンエリスリトールステアレート、ポリオキシエチレンエリスリトールイソステアレート、ポリオキシエチレンエリスリトール-12-ヒドロキシステアレート、ポリオキシエチレンエリスリトールオレエート、ポリオキシエチレンエリスリトールエイコサネート、ポリオキシエチレンエリスリトールベヘナート、ポリオキシエチレンエリスリトールリグノセラート、ポリオキシエチレンアンヒドロエリスリトールラウレート、ポリオキシエチレンアンヒドロエリスリトールココエート、ポリオキシエチレンアンヒドロエリスリトールミリスチレート、ポリオキシエチレンアンヒドロエリスリト-ルパルミテート、ポリオキシエチレンアンヒドロエリスリトールリノレート、ポリオキシエチレンアンヒドロエリスリトールステアレート、ポリオキシエチレンアンヒドロエリスリトールイソステアレート、ポリオキシエチレンアンヒドロエリスリトール-12-ヒドロキシステアレート、ポリオキシエチレンアンヒドロエリスリトールオレエート、ポリオキシエチレンアンヒドロエリスリトールエイコサネート、ポリオキシエチレンアンヒドロエリスリトールベヘナート、ポリオキシエチレンアンヒドロエリスリトールリグノセラート、ポリオキシエチレンソルビトールラウレート、ポリオキシエチレンソルビトールココエート、ポリオキシエチレンソルビトールミリスチレート、ポリオキシエチレンソルビトールパルミテート、ポリオキシエチレンソルビトールリノレート、ポリオキシエチレンソルビトールステアレート、ポリオキシエチレンソルビトールイソステアレート、ポリオキシエチレンソルビトールー12-ヒドロキシステアレート、ポリオキシエチレンソルビトールオレエート、ポリオキシエチレンソルビトールエイコサネート、ポリオキシエチレンソルビトールベヘナート、ポリオキシエチレンソルビトールリグノセラート、ポリオキシエチレンソルビタンラウレート、ポリオキシエチレンソルビタンココエート、ポリオキシエチレンソルビタンミリスチレート、ポリオキシエチレンソルビタンパルミテート、ポリオキシエチレンソルビタンリノレート、ポリオキシエチレンソルビタンステアレート、ポリオキシエチレンソルビタンスイソテアレート、ポリオキシエチレンソルビタンス-12-ヒドロキシテアレート、ポリオキシエチレンソルビタンオレート、ポリオキシエチレンソルビタンエイコサネート、ポリオキシエチレンソルビタンベヘナート、ポリオキシエチレンソルビタンリグノセラート、ポリオキシエチレンイソソルバイドラウレート、ポリオキシエチレンイソソルバイドココエート、ポリオキシエチレンイソソルバイドミリスチレート、ポリオキシエチレンイソソルバイドパルミテート、ポリオキシエチレンイソソルバイドリノレート、ポリオキシエチレンイソソルバイドステアレート、ポリオキシエチレンイソソルバイドイソステアレート、ポリオキシエチレンイソソルバイド-12-ヒドロキシステアレート、ポリオキシエチレンイソソルバイドオレート、ポリオキシエチレンイソソルバイドエイコサネート、ポリオキシエチレンイソソルバイドベヘナート、ポリオキシエチレンイソソルバイドリグノセラート、ポリオキシエチレンマンニトールラウレート、ポリオキシエチレンマンニトールココエート、ポリオキシエチレンマンニトールミリスチレート、ポリオキシエチレンマンニトールパルミテート、ポリオキシエチレンマンニトールリノレート、ポリオキシエチレンマンニトールステアレート、ポリオキシエチレンマンニトールイソステアレート、ポリオキシエチレンマンニトール-12-ヒドロキシステアレート、ポリオキシエチレンマンニトールオレート、ポリオキシエチレンマンニトールエイコサネート、ポリオキシエチレンマンニトールベヘナート、ポリオキシエチレンマンニトールリグノセラート、ポリオキシエチレンマンニタンラウレート、ポリオキシエチレンマンニタンココエート、ポリオキシエチレンマンニタンミリスチレート、ポリオキシエチレンマンニタンパルミテート、ポリオキシエチレンマンニタンリノレート、ポリオキシエチレンマンニタンステアレート、ポリオキシエチレンマンニタンイソステアレート、ポリオキシエチレンマンニタン-12-ヒドロキシステアレート、ポリオキシエチレンマンニタンオレート、ポリオキシエチレンマンニタンエイコサネート、ポリオキシエチレンマンニタンベヘナート、ポリオキシエチレンマンニタンリグノセラート、ポリオキシエチレンイソマンナイドラウレート、ポリオキシエチレンマンナイドココエート、ポリオキシエチレンマンナイドミリスチレート、ポリオキシエチレンマンナイドパルミテート、ポリオキシエチレンマンナイドリノレート、ポリオキシエチレンマンナイドステアレート、ポリオキシエチレンマンナイドイソステアレート、ポリオキシエチレンマンナイド-12-ヒドロキシステアレート、ポリオキシエチレンマンナイドオレート、ポリオキシエチレンマンナイドラウレート、ポリオキシエチレンマンナイドエイコサネート、ポリオキシエチレンマンナイドベヘナート、ポリオキシエチレンマンナイドリグノセラート、ポリオキシエチレンキシリトールラウレート、ポリオキシエチレンキシリトールココエート、ポリオキシエチレンキシリトールミリスチレート、ポリオキシエチレンキシリトールパルミテート、ポリオキシエチレンキシリトールリノレート、ポリオキシエチレンキシリトールステアレート、ポリオキシエチレンキシリトールイソステアレート、ポリオキシエチレンキシリトール-12-ヒドロキシステアレート、ポリオキシエチレンキシリトールオレエート、ポリオキシエチレンキシリトールエイコサネート、ポリオキシエチレンキシリトールベヘナート、ポリオキシエチレンキシリトールリグノセラート、ポリオキシエチレンアンヒドロキシリトールラウレート、ポリオキシエチレンアンヒドロキシリトールココエート、ポリオキシエチレンアンヒドロキシリトールミリスチレート、ポリオキシエチレンアンヒドロキシリトールパルミテート、ポリオキシエチレンアンヒドロキシリトールリノレート、ポリオキシエチレンアンヒドロキシリトールステアレート、ポリオキシエチレンアンヒドロキシリトールイソステアレート、ポリオキシエチレンアンヒドロキシリトール-12-ヒドロキシステアレート、ポリオキシエチレンアンヒドロキシリトールオレエート、ポリオキシエチレンアンヒドロキシリトールエイコサネート、ポリオキシエチレンアンヒドロキシリトールベヘナート、ポリオキシエチレンアンヒドロキシリトールリグノセラート、ポリオキシエチレンマルチトールラウレート、ポリオキシエチレンマルチトールココエート、ポリオキシエチレンマルチトールミリスチレート、ポリオキシエチレンマルチトールパルミテート、ポリオキシエチレンマルチトールリノレート、ポリオキシエチレンマルチトールステアレート、ポリオキシエチレンマルチトールイソステアレート、ポリオキシエチレンマルチトール-12-ヒドロキシステアレート、ポリオキシエチレンマルチトールオレエート、ポリオキシエチレンマルチトールエイコサネート、ポリオキシエチレンマルチトールベヘナート、ポリオキシエチレンマルチトールリグノセラート、ポリオキシエチレンアンハイドロマルチトールラウレート、ポリオキシエチレンアンハイドロマルチトールココエート、ポリオキシエチレンアンハイドロマルチトールミリスチレート、ポリオキシエチレンアンハイドロマルチトールパルミテート、ポリオキシエチレンアンハイドロマルチトールリノレート、ポリオキシエチレンアンハイドロマルチトールステアレート、ポリオキシエチレンアンハイドロマルチトールイソステアレート、ポリオキシエチレンアンハイドロマルチトール-12-ヒドロキシステアレート、ポリオキシエチレンアンハイドロマルチトールオレエート、ポリオキシエチレンアンハイドロマルチトールエイコサネート、ポリオキシエチレンアンハイドロマルチトールベヘナート、ポリオキシエチレンアンハイドロマルチトールリグノセラート、ポリオキシエチレンガラクチトールラウレート、ポリオキシエチレンガラクチトールココエート、ポリオキシエチレンガラクチトールミリスチレート、ポリオキシエチレンガラクチトールパルミテート、ポリオキシエチレンガラクチトールリノレート、ポリオキシエチレンガラクチトールステアレート、ポリオキシエチレンガラクチトールイソステアレート、ポリオキシエチレンガラクチトール-12-ヒドロキシステアレート、ポリオキシエチレンガラクチトールオレエート、ポリオキシエチレンガラクチトールエイコサネート、ポリオキシエチレンガラクチトールベヘナート、ポリオキシエチレンガラクチトールリグノセラート、ポリオキシエチレンアンハイドロガラクチトールラウレート、ポリオキシエチレンアンハイドロガラクチトールココエート、ポリオキシエチレンアンハイドロガラクチトールミリスチレート、ポリオキシエチレンアンハイドロガラクチトールパルミテート、ポリオキシエチレンアンハイドロガラクチトールリノレート、ポリオキシエチレンアンハイドロガラクチトールステアレート、ポリオキシエチレンアンハイドロガラクチトールイソステアレート、ポリオキシエチレンアンハイドロガラクチトール-12-ヒドロキシステアレート、ポリオキシエチレンアンハイドロガラクチトールオレエート、ポリオキシエチレンアンハイドロガラクチトールエイコサネート、ポリオキシエチレンアンハイドロガラクチトールベヘナート、ポリオキシエチレンアンハイドロガラクチトールリグノセラート等があげられる。これらは単独でもしくは二種以上併せて用いられる。なお、上記列記した反応生成物1分子中には脂肪酸エステル基が単数ないし複数存在することから、例えば前記ポリオキシエチレングリセリンラウレートは、ポリオキシエチレングリセリンモノラウレート、ポリオキシエチレングリセリンジラウレート、ポリオキシエチレングリセリントリラウレート等を包含する趣旨である。本発明のポリ乳酸樹脂組成物中の上記反応生成物B成分の含有量は、耐衝撃性、成形時の生産性等に優れるようになる観点から、ポリ乳酸A成分100重量部に対して2~15重量部であることが好ましく、3~15重量部の範囲であることがより好ましい。結晶核剤本発明のポリ乳酸樹脂組成物における結晶核剤には、ポリ乳酸樹脂成形体の成形性、耐熱性、耐衝撃性等の観点から、脂肪酸アミドC成分が用いられる。本発明に使用される脂肪酸アミドC成分は、水酸基を有するものであっても、水酸基を有しないものであってもよい。水酸基を有しない脂肪酸アミドとしては、特に限定はないが、本発明のポリ乳酸樹脂組成物において耐衝撃性に優れることから、好ましくは、カプリル酸アミド、カプリン酸アミド、ミリスチン酸アミド、パルミチン酸アミド、ラウリン酸アミド、ステアリン酸アミド、アラキジンアミド、ベヘン酸アミド、リグノセリン酸アミド、ステアリン酸モノエタノールアミド、オレイン酸アミド、リノール酸アミド、アラキドン酸アミドなどの脂肪酸モノアミド、エチレンビスカプリル酸アミド、ブチレンビスカプリル酸アミド、ヘキサメチレンビスカプリル酸アミド、m-キシリレンビスカプリル酸アミド、エチレンビスカプリン酸アミド、ブチレンビスカプリン酸アミド、ヘキサメチレンビスカプリン酸アミド、m-キシリレンビスカプリン酸アミド、エチレンビスラウリン酸アミド、ブチレンビスラウリン酸アミド、ヘキサメチレンビスラウリン酸アミド、m-キシリレンビスラウリン酸アミド、エチレンビスステアリン酸アミド、ブチレンビスステアリン酸アミド、ヘキサメチレンビスステアリン酸アミド、m-キシリレンビスステアリン酸アミド、エチレンビスアラキジン酸アミド、ブチレンビスアラキジン酸アミド、ヘキサメチレンビスアラキジン酸アミド、m-キシリレンビスアラキジン酸アミド、エチレンビスベヘン酸アミド、ブチレンビスベヘン酸アミド、ヘキサメチレンビスベヘン酸アミド、m-キシリレンビスベヘン酸アミド、エチレンビスリグノセリン酸アミド、ブチレンビスオレイン酸アミド、ヘキサメチレンビスリグノセリン酸アミド、m-キシリレンビスリグノセリン酸アミド、エチレンビスオレイン酸アミド、ブチレンビスオレイン酸アミド、ヘキサメチレンビスオレイン酸アミド、m-キシリレンビスオレイン酸アミド、エチレンビスリノール酸アミド、ブチレンビスリノール酸アミド、ヘキサメチレンビスリノール酸アミド、m-キシリレンビスリノール酸アミド、エチレンビスアラキドン酸アミド、ブチレンビスアラキドン酸アミド、ヘキサメチレンビスアラキドン酸アミド、m-キシリレンビスアラキドン酸アミドなどの脂肪酸ビスアミド等が用いられる。なお、これらは単独でもしくは二種以上併せて用いられる。また、水酸基を有する脂肪酸アミドとしては、本発明のポリ乳酸樹脂組成物において透明性等に優れるようになることから、例えば、水酸基を有する炭素数8~24の脂肪酸と、アミノ基を2つ有する化合物とを反応させてなるビスアミド化合物が好ましく用いられる。なお、上記脂肪酸は飽和または不飽和のいずれに該当するものを用いてもよく、さらにそれらを併用しても良い。また、油脂類から変換した脂肪酸の混合物であってもよく、その場合は、平均炭素数が上記範囲のものが用いられる。そして、上記水酸基を有する脂肪酸アミドとして、具体的には、8-ヒドロキシカプリル酸アミド、10-ヒドロキシラウリン酸アミド、10-ヒドロキシカプリン酸アミド、11-ヒドロキシミリスチン酸アミド、16-ヒドロキシパルミチン酸アミド、12-ヒドロキシステアリン酸アミド、2-ヒドロキシアラキジン酸アミド、2-ヒドロキシベヘン酸アミド、2-ヒドロキシリグノセリン酸アミド、12-ヒドロキシステアリン酸モノエタノールアミド、12-ヒドロキシオレイン酸アミド、11-ヒドロキシリノール酸アミド、2-ヒドロキシアラキドン酸アミドなどの水酸基含有脂肪酸モノアミド、N,N’-エチレンビス-8-ヒドロキシカプリン酸アミド、N,N’-ブチレンビス-8-ヒドロキシカプリン酸アミド、N,N’-ヘキサメチレンビス-8-ヒドロキシカプリン酸アミド、N,N’-m-キシリレンビス-8-ヒドロキシカプリン酸アミド、N,N’-エチレンビス-10-ヒドロキシラウリン酸アミド、N,N’-ブチレンビス-10-ヒドロキシラウリン酸アミド、N,N’-ヘキサメチレンビス-10-ヒドロキシラウリン酸アミド、N,N’-m-キシリレンビス-10-ヒドロキシラウリン酸アミド、N,N’-エチレンビス-11-ヒドロキシミリスチン酸アミド、N,N’-ブチレンビス-11-ヒドロキシミリスチン酸アミド、N,N’-ヘキサメチレンビス-11-ヒドロキシミリスチン酸アミド、N,N’-m-キシリレンビス-11-ヒドロキシミリスチン酸アミド、N,N’-エチレンビス-16-ヒドロキシパルミチン酸アミド、N,N’-ブチレンビス-16-ヒドロキシパルミチン酸アミド、N,N’-ヘキサメチレンビス-16-ヒドロキシパルミチン酸アミド、N,N’-m-キシリレンビス-16-ヒドロキシパルミチン酸アミド、N,N’-エチレンビス-12-ヒドロキシステアリン酸アミド、N,N’-ブチレンビス-12-ヒドロキシステアリン酸アミド、N,N’-ヘキサメチレンビス-12-ステアリン酸アミド、N,N’-m-キシリレンビス-12-ヒドロキシステアリン酸アミド、N,N’-エチレンビス-2-ヒドロキシアラキジン酸アミド、N,N’-ブチレンビス-2-ヒドロキシアラキジン酸アミド、N,N’-ヘキサメチレンビス-2-ヒドロキシアラキジン酸アミド、N,N’-m-キシリレンビス-2-ヒドロキシアラキジン酸アミド、N,N’-エチレンビス-2-ヒドロキシベヘン酸アミド、N,N’-ブチレンビス-2-ヒドロキシベヘン酸アミド、N,N’-ヘキサメチレンビス-2-ヒドロキシベヘン酸アミド、N,N’-m-キシリレンビス-2-ヒドロキシベヘン酸アミド、N,N’-エチレンビス-2-ヒドロキシリグノセリン酸アミド、N,N’-ブチレンビス-2-ヒドロキシリグノセリン酸アミド、N,N’-ヘキサメチレンビス-2-ヒドロキシリグノセリン酸アミド、N,N’-m-キシリレンビス-2-ヒドロキシリグノセリン酸アミド、N,N’-エチレンビス-12-ヒドロキシオレイン酸アミド、N,N’-ブチレンビス-12-ヒドロキシオレイン酸アミド、N,N’-ヘキサメチレンビス-12-ヒドロキシオレイン酸アミド、N,N’-m-キシリレンビス-12-ヒドロキシオレイン酸アミド、N,N’-エチレンビス-11-ヒドロキシリノール酸アミド、N,N’-ブチレンビス-11-ヒドロキシリノール酸アミド、N,N’-ヘキサメチレンビス-11-ヒドロキシリノール酸アミド、N,N’-m-キシリレンビス-11-ヒドロキシリノール酸アミド、N,N’-エチレンビス-11-ヒドロキシアラキドン酸アミド、N,N’-ブチレンビス-11-ヒドロキシアラキドン酸アミド、N,N’-ヘキサメチレンビス-11-ヒドロキシアラキドン酸アミド、N,N’-m-キシリレンビス-11-ヒドロキシアラキドン酸アミドなどの水酸基含有脂肪酸ビスアミド等があげられる。これらは単独でもしくは二種以上併せて用いられる。本発明のポリ乳酸樹脂組成物中の脂肪酸アミドC成分の含有量は、ポリ乳酸A成分100重量部に対して0.1~0.7重量部の範囲であることが、成形時の生産性等に優れるようになる観点から好ましい。シリカ化合物本発明のポリ乳酸樹脂組成物には、耐衝撃性,結晶化速度等の観点から、上記A~C成分とともに、シリカ化合物D成分が配合される。そして、上記シリカ化合物としては、例えば、ハロゲン化ケイ素の分解により得られたシリカ、ケイ砂を加熱還元した後に空気により酸化等して得られた乾式法シリカ、ケイ酸ナトリウムを硫酸等の鉱酸により直接分解等して得られた湿式法シリカ、アルコキシシランの加水分解によって得られたゾルゲル法シリカ、さらにこれらシリカをシランカップリング剤等で表面処理したものや、乳酸,ラクチドおよびこれらの重合体とケイ素アルコキサイド化合物を反応させて得られるシリカ化合物等があげられる。すなわち、上記シリカ化合物は、シリカそのものも含む趣旨であり、その形状は特に制限されず、粉末状、粒子状、フレーク状、板状、繊維状、針状、クロス状、マット状、その他如何なる形状のものであってもよい。なお、上記各種シリカ化合物は、単独でもしくは二種以上併せて用いられる。上記シリカの表面処理に用いられるシランカップリング剤としては、例えば、ビニルトリアルコキシシラン、N-2-アミノエチル3-アミノプロピルメチルジアルコキシシラン、N-2-アミノエチル3-アミノプロピルトリアルコキシシラン、3-アミノプロピルトリアルコキシシラン、3-グリシドキシプロピルトリアルコキシシラン、3-グリシドキシプロピルメチルジアルコキシシラン、2-3,4-エポキシシクロへキシルエチルトリアルコキシシラン、3-クロロプロピルメチルジアルコキシシラン、3-クロロプロピルトリアルコキシシラン、3-メタクリロキシプロピルトリアルコキシシラン、3-メルカプトプロピルトリアルコキシシラン、3-イソシアネートプロピルトリエトキシシラン、ビストリエトキシシリルプロピルテトラスルフィド等があげられる。また、乳酸、ラクチドおよびこれらの重合体とケイ素アルコキサイド化合物を反応させて得られるシリカ化合物の合成方法としては、例えば、ケイ素アルコキサイド化合物の存在下、乳酸を脱水重合および/またはラクチドを開環重合する方法など、国際公開WO2007/40187号などに記載されている公知の方法を使用することが出来る。上記ケイ素アルコキサイド化合物としては、例えば、テトラエトキシシラン等のアルコキシ基の炭素数が1~5のテトラアルコキシシラン、メチルトリエトキシシラン等のメチルトリアルコキシシラン、フェニルトリエトキシシラン等のフェニルトリアルコキシシラン、ジメチルジエトキシシラン等のジメチルジアルコキシシラン、ジフェニルジメトキシシランやジフェニルシランジオール等のジフェニルジアルコキシシラン、ビニルトリアルコキシシラン、N-2-アミノエチル3-アミノプロピルメチルジアルコキシシラン、N-2-アミノエチル3-アミノプロピルトリアルコキシシラン、3-アミノプロピルトリアルコキシシラン、3-グリシドキシプロピルトリアルコキシシラン、3-グリシドキシプロピルメチルジアルコキシシラン、2-3,4-エポキシシクロへキシルエチルトリアルコキシシラン、3-クロロプロピルメチルジアルコキシシラン、3-クロロプロピルトリアルコキシシラン、3-メタクリロキシプロピルトリアルコキシシラン、3-メルカプトプロピルトリアルコキシシラン、N-1,3-ジメチルブチリデン-3-トリアルコキシシリル-1-プロパンアミン、N-[2-ビニルベンジルアミノエチル]-3-アミノプロピルトリアルコキシシラン塩酸塩、N,N’-ビス[3-トリアルコキシシリルプロピル]エチレンジアミン、アミノ系シランカップリング剤のオリゴマー、エポキシ系シランカップリング剤のオリゴマー、末端水素化ポリジメチルシロキサン、末端ビニル化ポリジメチルシロキサン、末端メタクリロキシ基化ポリジメチルポリシロキサン、末端水酸化ポリジメチルシロキサン、末端エポキシ化ポリジメチルシロキサン、末端カルボキシル化ポリジメチルシロキサン、ポリメチルシルセスキオキサン、ポリメチル-ヒドリドシルセスキオキサンの90メチル-10ヒドリド、ポリフェニルシルセスキオキサン、ポリフェニル-メチルシルセスキオキサンの90フェニル-10メチル、フェニルシルセスキオキサン-ジメチルシロキサンコポリマーの70フェニル-30ジメチル、ポリフェニル-プロピルシルセスキオキサン70フェニル,30プロピル、ポリフェニル-ビニルシルセスキオキサンの90フェニル-10ビニル、ポリシクロヘキシルシルセスキオキサンシラノール反応性>90T7立方体、ポリシクロヘキシルシルセスキオキサンシラノール反応性>95T7立方体、ポリシクロペンチルシルセスキオキサンH置換体ヒドロシリル化用T8立方体、ポリシクロペンチルシルセスキオキサンメタクリロキシ置換体重合性T8立方体、ポリシクロペンチルシルセスキオキサン全H置換体T8立方体、ポリ2-クロロエチルシルセスキオキサン、T8立方体、ポリ2-クロロエチルシルセスキオキサン等のポリシルセスキオキサン等があげられる。そして、本発明のポリ乳酸樹脂組成物中のシリカ化合物D成分の配合量は、耐衝撃性,結晶化速度等の観点から、そのシリカSiO2成分の含有量が、ポリ乳酸A成分100重量部に対して、0.01~2重量部の範囲となるよう配合することが好ましく、0.01~1重量部の範囲となるよう配合することがより好ましい。他の樹脂本発明のポリ乳酸樹脂組成物には、上記A~D成分以外にも、本発明の効果を損なわない範囲ポリ乳酸樹脂組成物全体の20重量未満。好ましくは1~15重量の範囲、より好ましくは1~10重量の範囲。で、他の樹脂が適宜含有されていてもよい。他の樹脂としては、例えば、アクリル樹脂,ポリプロピレン,ポリスチレン,ABS樹脂,AS樹脂,ポリフェニレンサルファイド,ポリエーテルエーテルケトン,ポリエステル,ポリアセタール,ポリスルホン,ポリフェニレンオキサイド,ポリエーテルイミドなどの熱可塑性樹脂や、フェノール樹脂,メラミン樹脂,不飽和ポリエステル樹脂,シリコーン樹脂,エポキシ樹脂などの熱硬化性樹脂等があげられる。これらは単独でもしくは二種以上併せて用いられる。なかでも、耐衝撃性等に優れるようになる観点から、アクリル樹脂が好ましい。無機充填剤また、本発明のポリ乳酸樹脂組成物には、必要に応じ、無機充填剤が含有されていてもよい。上記無機充填剤としては、具体的には、タルク、クレー、マイカ、ゼオライト、ベントナイト、モンモリロナイト、ガラス繊維、炭素繊維等があげられる。これらは単独でもしくは二種以上併せて用いられる。そして、耐衝撃性、結晶化速度等に優れるようになる観点から、本発明のポリ乳酸樹脂組成物中の無機充填剤D成分のシリカ化合物も含めるの含有量は、ポリ乳酸A成分100重量部に対して0.01~2重量部の範囲であることが好ましく、より好ましくは0.01~1重量部の範囲である。加水分解抑制剤また、本発明のポリ乳酸樹脂組成物には、必要に応じ、加水分解抑制剤が含有されていてもよい。上記加水分解抑制剤としては、ポリカルボジイミド化合物やモノカルボジイミド化合物等のカルボジイミド化合物があげられ、ポリ乳酸樹脂成形体の成形性の観点からポリカルボジイミド化合物が好ましく、ポリ乳酸樹脂成形体の耐熱性、成形性、流動性、耐衝撃性及び結晶核剤の耐ブルーム性の観点から、モノカルボジイミド化合物がより好ましい。ポリカルボジイミド化合物としては、ポリ4,4’-ジフェニルメタンカルボジイミド、ポリ4,4’-ジシクロヘキシルメタンカルボジイミド、ポリ1,3,5-トリイソプロピルベンゼンポリカルボジイミド、ポリ1,3,5-トリイソプロピルベンゼン及び1,5-ジイソプロピルベンゼンポリカルボジイミド等があげられ、モノカルボジイミド化合物としては、N,N’-ジ-2,6-ジイソプロピルフェニルカルボジイミド等があげられる。そして、ポリ乳酸樹脂成形体の成形性の観点から、本発明のポリ乳酸樹脂組成物中の加水分解抑制剤の含有量は、ポリ乳酸A成分100重量部に対して0.05~2重量部の範囲であることが好ましく、より好ましくは0.1~1重量部の範囲である。耐衝撃性向上剤また、本発明のポリ乳酸樹脂組成物には、可撓性等の物性向上の観点から、必要に応じ、耐衝撃性向上剤が含有されていてもよい。上記耐衝撃性向上剤としては、メタアクリル酸重合体、エチレン-メタアクリル酸共重合体、エチレンメタアクリル酸アルキルエステル共重合体、エポキシ変性シリコーンアクリルゴム、ジエンとビニル単量体との共重合体およびその水素添加物、芳香族ポリアミド繊維等の有機繊維、ジエンゴム、相溶化剤等を用いることができる。なお、メタアクリル酸とはアクリル酸および/またはメタクリル酸のことを表す。そして、樹脂組成物の耐衝撃性及び成形性の観点から、本発明のポリ乳酸樹脂組成物中の耐衝撃性向上剤の含有量は、ポリ乳酸A成分100重量部に対して1~20重量部の範囲であることが好ましく、より好ましくは3~10重量部の範囲である。本発明のポリ乳酸樹脂組成物は、上記以外の他の成分として、難燃剤、酸化防止剤、滑剤、帯電防止剤、防曇剤、光安定剤、紫外線吸収剤、顔料、着色剤、防カビ剤、抗菌剤、発泡剤等を、本発明の目的達成を妨げない範囲で含有することができる。ポリ乳酸樹脂組成物およびその樹脂成形体の作製本発明のポリ乳酸樹脂組成物は、ポリ乳酸A成分と、可塑剤である特定の反応生成物B成分と、結晶核剤である脂肪酸アミドC成分と、シリカ化合物D成分と、必要に応じその他の材料とを、所定の割合で配合し、160~240°Cで溶融混合することにより、調製することができる。なお、上記溶融混合は、上記各材料を配合した後で行ってもよく、また、押出し機やバンバリーミキサー、ニーダー、加熱ロ-ル等を用いてポリ乳酸A成分を先に溶融させた後、その他の材料を配合し、ペレット状に形状を揃え調製してもよい。そして、上記のようにして溶融混合された樹脂組成物を材料とし、注型成形、射出成形、ブロー成形、押出成形等により、樹脂成形体を得ることができる。また、シート加工後の真空成形、圧空成形、真空圧空成形などの成形方法により、各種成形体とすることもできる。上記樹脂成形体を得る際に、金型を用いて成形する場合、その成形時の金型温度は、生産性の観点から、40~140°Cであることが好ましく、より好ましくは70~120°Cの範囲である。また、真空成形、圧空成形、真空圧空成形における上記樹脂成形体の金型内での保持時間は、生産性等の観点から、1~15秒間が好ましく、より好ましくは1~10秒間である。また、本発明のポリ乳酸樹脂成形体をアメリカFDAの食品包装容器に関わるFCN制度で定める溶出試験方法に従い溶出量を測定し累積推定1日摂取量CEDIを算出した。溶出量およびCEDIは値が小さいほど成形品からの溶出量が少ない耐溶出性に優れることを示す。本発明のポリ乳酸樹脂組成物およびその成形体はCEDIが1ppm未満、好ましくは0.5ppm未満に抑えることができる。このようにCEDIが低いことから、使用時における溶出量が低く食品包装容器として安全に使用できる。また、溶出量が少ないことから物性低下も抑制される。このように、本発明のポリ乳酸樹脂組成物およびその樹脂成形体は、耐衝撃性、耐熱性等に優れ、また生分解性も高い。このことから、本発明のポリ乳酸樹脂組成物およびその樹脂成形体は、各種の使い捨て容器生鮮食品のトレー,インスタント食品容器,ファーストフード容器,弁当箱,飲料用ボトル,マヨネーズなどの調味料容器等の食品用容器、育苗ポット等の農業園芸用容器、ブリスターパック容器、プレススルーパック容器等、CDケース、クリアファイル、クレジットカードなどのカード類、スプーン,ストローなどの食器類、プラモデル、樹脂シート、樹脂フィルム、樹脂ホース等の各種樹脂製品、衣料用繊維,不織布等の繊維製品等の用途に好適に利用することができる。さらに、本発明のポリ乳酸樹脂組成物は、従来のポリ乳酸樹脂組成物よりも、耐衝撃性、耐熱性等が改善されていることから、従来のポリ乳酸樹脂組成物よりも広く好適に利用することができる。つぎに、実施例について、比較例と併せて説明する。ただし、本発明は、その要旨を超えない限り、これら実施例に限定されるものではない。まず、実施例および比較例に先立ち、下記に示す材料を準備した。ポリ乳酸A-1ポリ乳酸商品名:4032D、Natureworks社製可塑剤B-1ポリオキシエチレンソルビタントリステアレートオキシエチレン基含有率:48重量可塑剤B-2ポリオキシエチレンソルビタントリベヘネートオキシエチレン基含有率:43重量可塑剤B-3ポリオキシエチレントリイソステアリン酸硬化ヒマシ油オキシエチレン基含有率:34重量、商品名:EMALEXRWIS-320、日本エマルジョン社製可塑剤B-4ポリオキシエチレングリセリントリイソステアレートオキシエチレン基含有率:50重量、商品名:EMALEXGWIS-320、日本エマルジョン社製可塑剤B-5ポリオキシエチレンマンニタントリステアレートオキシエチレン基含有率:48重量可塑剤B-6ポリオキシエチレンソルビタントリステアレートオキシエチレン基含有率:31重量可塑剤B-7ポリオキシエチレンソルビタントリステアレートオキシエチレン基含有率:65重量可塑剤B-8ポリオキシエチレングリセリントリステアレートオキシエチレン基含有率:20重量可塑剤B-9ポリオキシエチレンソルビタントリ-12-ヒドロキシステアレートオキシエチレン基含有率:45重量可塑剤b-1アジピン酸とベンジルアルコール、ジエチレングリコールモノメチルエーテルとのエステル化合物オキシエチレン基含有率:26重量、商品名:DAIFATTY-101、大八化学工業社製可塑剤b-2コハク酸とトリエチレングリコールモノメチルエーテルとのジエステルオキシエチレン基含有率:43重量可塑剤b-3グリセリンモノステアレートオキシエチレン基含有率:0重量、商品名:エキセルS-95、花王社製可塑剤b-4ポリオキシエチレングリセリントリカプリレートオキシエチレン基含有率:20重量可塑剤b-5ポリグリセリンの脂肪酸エステルオキシエチレン基含有率:0重量、商品名:チラバゾールVR-05、太陽化学社製結晶核剤C-1N,N’-エチレンビス12-ヒドロキシステアリン酸アミド商品名:ITOHWAXJ-530、伊藤製油社製結晶核剤C-2N,N’-エチレンビスステアリン酸アミド商品名:ITOHWAXJ-550S、伊藤製油社製結晶核剤C-3N,N’-キシリレンビス12-ヒドロキシステアリン酸アミド商品名:ITOHWAXJ-700、伊藤製油社製結晶核剤C-4N’-ヒドロキシエチル-12-ヒドロキシステアリルアミド商品名:ITOHWAXJ-420、伊藤製油社製結晶核剤c-1タルク商品名:MicroAceP-6、日本タルク社製結晶核剤c-2層間イオンがジオクタデシルジメチルアンモニウムイオンで置換されたモンモリロナイト商品名:エスベンW、ホージュン社製シリカ化合物D-1乾式シリカ商品名:レオロシールQS-102、トクヤマ社製、シリカ含有率:>99.9シリカ化合物D-2ポリD-乳酸で修飾されたシリカ下記の合成例1により得られたもの[合成例1]テトラエトキシシラン10.0gを、D-乳酸ピューラック社製、90質量水溶液990gに溶解させ、窒素バブリングさせながら130°Cで4時間脱水縮合し、更に170°C、5mmHg減圧下で12時間攪拌して、脱水重合を行った後、その反応により得られた流動性のポリマーを取り出し、冷却固化させることにより、無色透明なポリD-乳酸で修飾されたシリカシリカ含有量:0.42を約680g得た。シリカ化合物D-3ポリD-乳酸シリカ分散体下記の合成例2により得られたもの[合成例2]合成例1のテトラエトキシシランを100g、D-乳酸ピューラック社製、90質量水溶液を900gに変更した以外は同様の方法で、ポリD-乳酸で修飾されたシリカシリカ含有量:4.6を630g得た。シリカ化合物D-4ポリD-乳酸シリカ分散体下記の合成例3により得られたもの[合成例3]合成例1のテトラエトキシシランを90g、3-グリシドキシプロピルトリエトキシシランを10gに変更した以外は同様の方法で、ポリD-乳酸で修飾されたシリカシリカ含有量:0.45を675g得た。シリカ化合物D-53-グリシドキシプロピルトリエトキシシラン商品名:KBE-403、信越シリコーン社製、シリカ含有率:62.9酸化防止剤E-1ヒンダードフェノール酸化防止剤商品名:IRGANOX1076、BASF社製実施例1~23、比較例1~9上記各材料を、後記の表1~表4に示す割合で配合し、これを、2軸押出機テクノベル社製、KZW20-30MGを用いてそのシリンダー温度160~190°Cの条件で加熱混練し、樹脂組成物のペレットを得た。なお、上記ペレットは、減圧下、70°Cの温度で12時間以上乾燥させた。このようにして得られた実施例および比較例のポリ乳酸樹脂組成物ペレットを用い、下記の基準に従って、各特性の測定評価を行った。その結果を、後記の表1~表4に併せて示した。金型保持時間T-ダイ押出機テクノベル社製を使用して、上記ペレットから厚み0.4mmのシートを作製した後、シートを約300°Cの赤外線ヒーターで上下から加熱して軟化させ、続いて90°Cに温調した金型内に上記シートを入れて真空圧空成形し、脱型することにより、樹脂成形体を得た。その脱型の際、上記金型から樹脂成形体が変形無く取り出せるまでの最短時間金型保持時間を測定した。なお、この最短時間が短いほど、生産性が高いことを示す。耐熱性上記のようにして金型成形して得られた樹脂成形体ポリ乳酸樹脂組成物からなる成形体を、90°Cのオーブンに入れて30分間保持した。そして、上記加熱後に成形体に全く変形がみられなかったものを○、成形体が変形したものを×と評価した。耐衝撃性上記のようにして金型成形して得られた樹脂成形体に、先端が直径10mmの球形になっている撃芯を乗せ、300gまたは500gの錘を撃芯に落下させることにより、落球衝撃試験を行った。そして、樹脂成形体に割れが生じたときの、錘の落下高度mmを測定した。なお、上記落下高度が1000mmを超えても樹脂成形体に割れが生じなかったものを>1000と表記し、上記落下高度が50mm未満でも樹脂成形体に割れが生じたものを<50と表記した。CEDI上記のようにして金型成形して得られた樹脂成形体ポリ乳酸樹脂組成物からなる成形体をアメリカFDAのFCN制度で定める溶出試験方法に従って溶出量を測定し累積推定1日摂取量CEDIを算出した。なお、溶出試験には擬似溶媒として10エタノールを用い66°C、2時間の条件で加熱した。そして、擬似溶媒中に溶出した溶出物をガスクロマトグラフィーにて定量し溶出量を求めCEDIppmを算出した。なお、この値が小さいほど、耐溶出性に優れることを示す。上記表1~表4の結果より、実施例のポリ乳酸樹脂組成物は、いずれも、比較例のポリ乳酸樹脂組成物に比べ、金型保持時間が短いことから、生産性が高く、さらに、加熱による樹脂成形体の変形もみられず、耐熱性にも優れていた。また、実施例のポリ乳酸樹脂組成物は、いずれも、比較例のポリ乳酸樹脂組成物に比べ、耐衝撃性にも優れていた。"